(57)【特許請求の範囲】
【請求項１】
光輝材としてアルミニウム粉を配合したブタジエンゴム含有アクリル樹脂１００重量部に対して、ＮＨ型ピペリジン環構造を含むヒンダードアミン化合物０．２５〜１．０重量部を配合してなり、酸化防止剤、金属不活性剤あるいは紫外線吸収剤として使用するものを含めてヒンダードフェノール化合物を含まないことを特徴とするメタリック色調成形樹脂組成物。
【請求項２】
前記ＮＨ型ヒンダードアミン化合物が低分子量型ヒンダードアミン化合物である請求項１に記載の樹脂組成物。
【請求項３】
前記ＮＨ型ヒンダードアミン化合物が高分子量型化合物である請求項１に記載の樹脂組成物。
【請求項４】
前記ＮＨ型ヒンダードアミン化合物が高分子量型化合物と低分子量型化合物の併用系である請求項１に記載の樹脂組成物。
【請求項５】
低分子量型ヒンダードアミン化合物がビス（２，２，６，６−テトラメチル−４−ピペリジル−１，６−ヘキサメチレンジアミン）である請求項１，２および４のいずれかに記載の樹脂組成物。
【請求項６】
高分子量型ヒンダードアミン化合物が、ジブチルアミン−１，３，５−トリアジン−Ｎ，Ｎ−ビス（２，２，６，６−テトラメチル−４−ピペリジル−１，６−ヘキサメチレンジアミン）とＮ−（２，２，６，６−テトラメチル−４−ピペリジル）ブチルアミンの重縮合物である請求項１，３および４のいずれかに記載の樹脂組成物。
【請求項７】
ブタジエンゴム含有アクリル樹脂１００重量部当り、０．２５〜０．６重量部のＮＨ型ヒンダードアミン化合物が配合される請求項１〜６のいずれかに記載の樹脂組成物。
【発明の詳細な説明】
【技術分野】
【０００１】
本発明は、光輝材を含むメタリック色調成形樹脂組成物に関する。
【背景技術】
【０００２】
例えば、自動車業界における内外装品において、美観の改善のために着色塗装が広く行われている。また着色塗装の一種として、アルミニウム粉あるいはパール顔料等の光輝材を含むメタリック色調塗装を好むユーザも多い。しかし、このような着色塗装に用いられる塗料には多く揮発性有機化合物（ＶＯＣ）が含まれ、環境に対する悪影響、作業工数の増加等の問題が指摘されている。そこで、近年は、予め着色剤や光輝材を混練した着色樹脂組成物の成形体を直接内外装部品として用いることも提案されている（例えば、特許文献１）。
【先行技術文献】
【特許文献】
【０００３】
【特許文献１】特開２０１０−１０６２０１号公報
【発明の概要】
【発明が解決しようとする課題】
【０００４】
しかしながら、本発明者らの検討によれば、樹脂着色によるメタリック色調の表現には幾つかの問題点が見出された。その一つは、白、赤、黒などの通常の着色顔料の配合による樹脂着色の場合に比べて、暴露試験（ＪＩＳ  Ｋ７３５０−２）後において、光沢ないし光輝感の低下が著しく、予定した光沢が得られない、ということである。この傾向は、塗料等の主要ビヒクルでもある耐候性の優れるアクリル樹脂に加えて、内外装品に要求される耐衝撃性改善のために、ブタジエンゴムを配合した成形樹脂材料に顕著に認められる。そして、本発明者らの研究によれば、上記したメタリック色調着色樹脂成形体の暴露試験による光沢率の低下は、成形体の表面スキン層下に存在する光輝材により入射光が反射され、再びスキン層を通過するため、ブタジエンゴムを含むスキン層の劣化が促進されるため、光輝材を添加しない着色樹脂成形体に比べて光沢の低下が著しくなるものと解される。
【０００５】
従って、本発明の主要な目的は、光輝材を配合したブタジエンゴム含有アクリル樹脂においても暴露試験による光沢の低下を効果的に抑制したメタリック色調成形樹脂組成物を提供することにある。
【課題を解決するための手段】
【０００６】
本発明者らの研究によれば、数ある耐候性安定剤のなかでも、ＮＨ型ピペリジン環を有するヒンダードアミン化合物の添加が、上述の目的の達成のために極めて有効であることが見出された。ＮＲ型あるいはＮＯＲ型ピペリジン環を有するヒンダードアミン化合物の添加は効果的でなく、またヒンダードフェノール化合物の添加はそれ自体で効果的でないばかりでなく、上記ＮＨ型ヒンダードアミン化合物の添加効果を却って減殺することも見出された（後記実施例および比較例参照）。おそらくは、ＮＨ型ヒンダードアミン化合物はその本来の光安定剤効果に加えて、その適度の塩基性がアルミニウム粉、パール顔料等の光輝材と良好な相互作用を示して、優れた耐露光安定化効果を発揮しているものと理解される。
【０００７】
本発明のメタリック色調成形樹脂組成物は、上述の知見に基づくものであり、光輝材としてアルミニウム粉を配合したブタジエンゴム含有アクリル樹脂１００重量部に対して、ＮＨ型ピペリジン環構造を含むヒンダードアミン化合物０．２５〜１．０重量部を配合してなり、酸化防止剤、金属不活性剤あるいは紫外線吸収剤として使用するものを含めてヒンダードフェノール化合物を含まないことを特徴とするものである。
【発明を実施するための形態】
【０００８】
以下、本発明を、その好ましい態様について、より具体的に説明する。
【０００９】
（ブタジエンゴム含有アクリル樹脂）
本発明のメタリック色調成形樹脂組成物の主成分（マトリクス成分）としては、透明性、耐候性および耐衝撃性の調和したブタジエンゴム含有アクリル樹脂が用いられる。ＭＢＳ（メチルメタクリレート−ブタジエン−スチレン共重合体）樹脂も用いられないではないが、ブタジエンおよびアクリル樹脂成分以外の成分を含まないブタジエン−（メタ）アクリレート共重合体単独またはこれと（メタ）アクリレート（共）重合体との混合物が、より良好な透明性、耐候性および耐衝撃性の調和を示すので、より好ましい。
【００１０】
（光輝材）
上記ブタジエンゴム含有アクリル樹脂に対して、光輝材を配合して、メタリック色調の樹脂組成物を形成する。光輝材としては、金属調のシルバー色を表現するのに適したアルミニウム粉が用いられる。光輝性付与効果、分散性、得られる組成物の成形性の観点から、ブタジエンゴム含有アクリル樹脂１００重量部に対し、０．０５〜１０重量部、特に０．１〜４重量部の割合で配合することが好ましい。同様な理由により、光輝材は、顕微鏡観察による平均粒子径が５〜１２０μｍ、特に５〜２０μｍの粉粒体であることが好ましい。
【００１１】
（光安定剤）
本発明に従い、上記ブタジエンゴム含有アクリル樹脂および光輝材に加えて、光安定剤としてＮＨ型ピペリジン環を有するヒンダードアミン化合物を配合する。ここでＮＨ型ピペリジン環構造とは、ピペリジンＣ５Ｈ５ＮＨの特性基＝ＮＨがそのまま維持された環構造を意味する。後記実施例に示すように、このＮＨ型ヒンダードアミン化合物は、アルキル置換のＮＲ型あるいはアルコキシ置換のＮＯＲ型ヒンダードアミン化合物に比べて優れた露光後の光沢維持効果を示す。低分子量型と高分子量型のいずれも用いられるが、光安定剤効果に関しては低分子量型がより優れ、他方、高分子量型はブタジエンゴム含有アクリル樹脂に対する相溶性がより優れる。光安定剤効果と相溶性の調和のために両者を併用することも好ましい。市販品の例としては、低分子量型としてＴＩＮＵＶＩＮ７７０ＤＦ（ビス（２，２，６，６−テトラメチル−４−ピペリジル−１，６−ヘキサメチレンジアミン））、高分子量型としてＣＨＩＭＡＳＳＯＲＢ  ２０２０ＦＤＬ（ジブチルアミン−１，３，５−トリアジン−Ｎ，Ｎ−ビス（２，２，６，６−テトラメチル−４−ピペリジル−１，６−ヘキサメチレンジアミン）とＮ−（２，２，６，６−テトラメチル−４−ピペリジル）ブチルアミンの重縮合物）（いずれもチバガイギー社製）がある。光安定剤効果と相溶性の調和のために、ブタジエンゴム含有アクリル樹脂１００重量部に対して、ＮＨ型ヒンダードアミン化合物の少なくとも一種を０．２５〜１．０重量部、好ましくは０．２５〜０．６重量部の範囲で添加する。但し、低分子量型ヒンダードアミン化合物を単独で０．６重量部を超えて添加することは、ブリーディング、フォギング等の問題が発生しがちであり、避けるべきである。低分子量型と高分子量型を併用する場合も合計量で０．６重量部までに抑えることが好ましい。
【００１２】
なお、ＮＨ型ヒンダードアミン化合物に加えて、ＮＲ型またはＮＯＲ型のヒンダードアミン化合物を添加することは光安定剤効果の改善に効果的でなく、特にヒンダードフェノール化合物の添加は、ＮＨ型ヒンダードアミン化合物の光安定剤効果を減殺する傾向にあるので、むしろ避けるべきである。
【００１３】
（組成物）
本発明のメタリック色調成形樹脂組成物は、上記各成分を乾式混合あるいは溶融混合することにより得られ、例えば２３０〜２７０℃での射出成形、押出成形等により各種内外装品の成形に用いられる。
【実施例】
【００１４】
以下、実施例、比較例により、本発明を更に具体的に説明する。
【００１５】
（実施例、比較例）
三菱レイヨン（株）製ブタジエンゴム含有アクリル樹脂「アクリペットＶＲＬ４０」（メタクリル酸メチル−アクリル酸メチル共重合体とブタジエン−アクリル酸アルキル−メタクリル酸アルキル共重合体との混合物；全光線透過率（ＪＩＳ  Ｋ７３６１）：９２％，アイゾット衝撃強さ（ＪＩＳ  Ｋ７１１０）：９．２ＫＪ／ｍ２）１００重量部に対し、光輝材としてアルミニウム粉（平均粒子径：５μｍ；東洋アルミ社製「アルミペーストＰＡタイプ」を１．５重量部を添加し、更に後記表１に示す各種耐候性安定剤を表記の量でそれぞれ配合した組成物について、２５０℃で射出成形して、７９ｍｍ×８７ｍｍ×３ｍｍ（厚さ）に成形して、これから６０×７０ｍｍに切り出した試験片を用いて、下記の促進耐光性試験を行った。
【００１６】
＜促進耐光性試験＞
試験機としてＡＴＬＡＳ社製「Ｃｉ４０００キセノンウェザオメータ」を用いて、ＪＩＳ  Ｋ７３５０−２に準拠し、上記試験片に対し、３０ｃｍ離間した光源キセノンアークランプから照射して、３７０時間後（露光量：１００ＭＪ／ｍ２）および７４０時間後（露光量：２００ＭＪ／ｍ２）に取り出した各試験片について、露光前後の６０°鏡面光沢度（入射角６０°、反射角６０°における反射光の強さ）をＪＩＳ  Ｚ８７４１−１９９７に従い測定し、露光後の光沢残存率を以下の式により求めた：
光沢残存率（％）＝（露光後光沢度／露光前光沢度）×１００
経験的に上記促進耐光性試験による露光量２００ＭＪ／ｍ２での光沢残存率が８０％以上であれば合格と判定される。
【００１７】
＜相溶性判定＞
上記で得た試験片の成形後、８０℃で２４時間放置後の状態を目視観察し、ブリーディング、フォギングの有無により安定剤とブタジエンゴム含有アクリル樹脂との相溶性を判定した。
【００１８】
結果をまとめて次表１に示す。
【表１】
0005482480.tif 000002
【００１９】
上記表１を見れば、本発明に従い、アルミニウム粉を含むブタジエンゴム含有アクリル樹脂１００重量部に対し、ＮＨ型ヒンダードアミン化合物を０．２５〜１．０重量部配合した組成物は露光量２００ＭＪ／ｍ２と強度の促進耐光性試験を行った際にも８０％以上の光沢残存率を示し、実用上充分なメタリック色調成形樹脂組成物が得られていることが分る。
【産業上の利用可能性】
【００２０】
上述したように本発明によれば、有機溶剤を使用する塗装系の問題点を解決すべく、開発中の樹脂着色組成物、特に光輝材を配合したメタリック色調成形樹脂組成物において、耐衝撃性および耐候性を調和させるためにブタジエンゴム含有アクリル樹脂を用いる場合において、問題であった光沢の低下を効果的に抑制したメタリック色調成形樹脂組成物が提供される。